(57)【要約】【課題】ポリスチレン系樹脂シートに成形性やシート強度を損なうことなく耐熱性と耐油性を併せ持つポリスチレン系樹脂シートを提供することを目的とする。さらに詳しくは、電子レンジで加熱する食品の包装容器として好適なポリスチレン系樹脂シートならびにそれから形成してなる包装容器を提供することを目的とする。【解決手段】  ポリスチレン系樹脂シートの少なくとも片方の面に、アセタール化度が５〜４０ｍｏｌ％のポリビニルアセタールの塗膜を形成してなることを特徴とし、該ポリスチレン系樹脂シートが二軸方向に延伸したシートであって、該シートの延伸倍率が１．５〜５．０倍であり、最大配向緩和応力が０．２〜１．０ＭＰａであることを特徴とする耐油性ポリスチレン系樹脂シートである。【選択図】なし【特許請求の範囲】
【請求項１】
ポリスチレン系樹脂シートの少なくとも片方の面に、アセタール化度が５〜４０ｍｏｌ％のポリビニルアセタール樹脂の塗膜を形成させてなることを特徴とする耐油性ポリスチレン系樹脂シート。
【請求項２】
ポリスチレン系樹脂シートが二軸方向に延伸したシートであって、該シートの延伸倍率が１．５〜５．０倍であり、最大配向緩和応力が０．２〜１．０ＭＰａであることを特徴とする請求項１に記載の耐油性ポリスチレン系樹脂シート。
【請求項３】
ポリスチレン系樹脂が、スチレン系単量体を７０〜９７質量％含み、メタクリル酸、メタクリル酸メチル、無水マレイン酸の少なくともいずれか１成分を３〜１５質量％含むものであり、且つ重量平均分子量が１５〜４０万であることを特徴とする請求項１または２に記載の耐油性ポリスチレン系樹脂シート。
【請求項４】
ポリスチレン系樹脂シートの最大配向緩和応力のピーク温度が１２０〜１５０℃であることを特徴とする請求項１〜３のいずれかに記載の耐油性ポリスチレン系樹脂シート。
【請求項５】
ポリビニルアセタール樹脂が、平均重合度５００〜４５００のポリビニルアルコールにアルデヒドを縮合反応させてアセタール化することにより得られたものであることを特徴とする請求項１〜４のいずれかに記載の耐油性ポリスチレン系樹脂シート。
【請求項６】
ポリビニルアセタール樹脂が、アセタール化された全構成単位のうち、芳香族アルデヒドによってアセタール化された構成単位の割合が７０％以上であることを特徴とする請求項１〜５のいずれかに記載の耐油性ポリスチレン系樹脂シート
【請求項７】
ポリビニルアセタール樹脂の塗工量が５０〜２０００ｍｇ／ｍ２であることを特徴とする請求項１〜６のいずれかに記載の耐油性ポリスチレン系樹脂シート。
【請求項８】
請求項１〜７のいずれかに記載の耐油性ポリスチレン系樹脂シートを成形してなる容器。
【請求項９】
成形してなる容器が蓋材であることを特徴とする請求項８記載の容器。
【発明の詳細な説明】
【技術分野】
【０００１】
本発明は、電子レンジで使用可能な耐油性ポリスチレン系樹脂シートおよびそれから成形してなる容器に関する。さらに詳しくは、熱板成形、真空成形などの方法での成形に適しており、防曇性に優れ、臭気の問題がなく、耐熱性、耐油性に優れているので、特に電子レンジで加熱する食品の包装容器の用途に好適に用いることができる、耐油性ポリスチレン系樹脂シートおよびそれから成形された容器に関する。
【背景技術】
【０００２】
ポリスチレンの二軸延伸シートは、透明性、剛性に優れることから、主に軽量容器等の成形品に使用されている。しかしながら、これらの容器は耐熱性に劣ることから、電子レンジで加熱される食品包装容器の用途にはあまり使用されていない。また、電子レンジで加熱される食品は油を含むものが多く、この用途には耐熱性だけでなく耐油性も必要とされるが、ポリスチレンは一般的に油に対する耐性が低い。ポリスチレンの二軸延伸シートは、油と接した状態にあると、白化したり、場合によっては亀裂が生じたりする。高温になるほど油の影響を強く受けるため、特に電子レンジで加熱される食品の用途には、高い耐熱性とともに、耐油性が必要となる。
ポリスチレンの耐熱性を高める方法として、スチレン−メタクリル酸共重合体やスチレン−無水マレイン酸共重合体等の耐熱性スチレン樹脂を使用した耐熱性ポリスチレン系樹脂シートが提案されている（特許文献１〜４）。しかし、特許文献１〜４に記載の延伸シートを熱成形して得た容器は、耐熱性以外の物性に劣る場合があった。例えばシート強度が低く割れやすかったり、十分な耐熱性が得られず加熱した際に容器が変形したりする問題があった。
一方、耐油性を高める方法としては、異素材を併用したり、親水性高分子や熱可塑性エマルジョンの塗膜を形成したりする方法が提案されている（特許文献５、６）。しかし、特許文献５、６に記載の方法では、透明性が不十分なうえ、異素材が混入しているために原料のリサイクルが困難であるという問題があった。
【先行技術文献】
【特許文献】
【０００３】
【特許文献１】特開昭６３−１０４８１７号公報
【特許文献２】特開２００１−２９４７２１号公報
【特許文献３】特開２００２−３６３５３号公報
【特許文献４】特開２００２−２２５１２７号公報
【特許文献５】特開昭５９−５７７４８号公報
【特許文献６】特開２００４−２９２７４５号公報
【発明の概要】
【発明が解決しようとする課題】
【０００４】
本発明は、ポリスチレン系樹脂シートに成形性やシート強度を損なうことなく耐熱性と耐油性を付与することを目的になされたものである。さらに詳しくは、電子レンジで加熱する食品の包装容器として好適なポリスチレン系樹脂シートならびにそれから形成される包装容器を提供することを目的になされたものである。
【課題を解決するための手段】
【０００５】
本発明者は、上記の課題を解決すべく耐熱性と強度が得られるポリスチレン系樹脂の組成ならびに分子量そして加工条件を調査し、さらに得られたポリスチレン系樹脂シートに耐油性を付与するための塗工剤について鋭意検討を重ねた結果、ポリスチレン系樹脂を選定し、シート製膜条件によって延伸倍率や配向緩和応力を調整し、得られたポリスチレン系樹脂シートにアセタール化度が適切なポリビニルアセタール樹脂を塗工することによって、その目的が達成されることを見出し、本発明に至った。
すなわち本発明は、
（１）ポリスチレン系樹脂シートの片方の面に、アセタール化度が５〜４０ｍｏｌ％のポリビニルアセタール樹脂の塗膜を形成させてなることを特徴とする耐油性ポリスチレン系樹脂シートに関する。
（２）ポリスチレン系樹脂シートが二軸方向に延伸したシートであって、該シートの延伸倍率が１．５〜５．０倍であり、最大配向緩和応力が０．２〜１．０ＭＰａであることを特徴とする上記（１）に記載の耐油性ポリスチレン系樹脂シートに関する。
（３）ポリスチレン系樹脂が、スチレン系単量体を７０〜９７質量％含み、メタクリル酸、メタクリル酸メチル、無水マレイン酸の少なくともいずれか１成分を３〜１５質量％含むものであり、且つ重量平均分子量が１５〜４０万であることを特徴とする上記（１）または（２）に記載の耐油性ポリスチレン系樹脂シートに関する。
（４）ポリスチレン系樹脂シートの最大配向緩和応力のピーク温度が１２０〜１５０℃であることを特徴とする上記（１）〜（３）のいずれかに記載の耐油性ポリスチレン系樹脂シートに関する。
（５）ポリビニルアセタール樹脂が、平均重合度が５００〜４５００のポリビニルアルコールにアルデヒドを縮合反応させてアセタール化することにより得られたものであることを特徴とする上記（１）〜（４）のいずれかに記載の耐油性ポリスチレン系樹脂シートに関する。
（６）ポリビニルアセタール樹脂が、アセタール化された全構成単位のうち、芳香族アルデヒドによってアセタール化された構成単位の割合が７０％以上であることを特徴とする上記（１）〜（５）のいずれかに記載の耐油性ポリスチレン系樹脂シートに関する。
（７）ポリビニルアセタール樹脂の塗工量が５０〜２０００ｍｇ／ｍ２であることを特徴とする上記（１）〜（６）のいずれかに記載の耐油性ポリスチレン系樹脂シートに関する。
（８）上記（１）〜（７）のいずれかに記載の耐油性ポリスチレン系樹脂シートを成形してなる容器に関する。
（９）成形してなる容器が蓋材であることを特徴とする上記（８）記載の容器に関する。
【発明の効果】
【０００６】
本発明により、耐熱性、剛性に優れる上、耐油性にも優れるポリスチレン系樹脂シートが提供できる。熱板成形や真空成形等の方法で成形された容器により、油を含む食品を電子レンジで加熱する用途にも好適に使用できる食品用容器の蓋材を提供できる。
【発明を実施するための形態】
【０００７】
以下に本発明を詳細に説明する。
本発明の耐油性ポリスチレン系樹脂シートを構成するポリスチレン系樹脂シートは、ポリスチレン系樹脂を二軸延伸することによって得られる。さらに、シートおよび成形品の強度を確保するために、延伸倍率と最大配向緩和応力を適切な範囲に調整することが必要となる。ポリスチレン系樹脂を延伸し分子鎖を配向させると、シートの強度が増す。延伸によって分子鎖を配向させるためには、延伸倍率を高くするだけでなく、適切な温度で延伸することが必要となる。一般的には、樹脂のビカット軟化点＋３０℃程度の温度で延伸することが好ましい。延伸温度が低すぎると配向がかかり過ぎ、硬く脆くなってしまう。また、延伸温度が高すぎると配向がかからず、耐衝撃性に劣る。延伸倍率と温度を合わせることで、シートの最大配向緩和応力を適切な範囲におさめることができ、十分なシート強度が得られるようになる。
本発明のポリスチレン系樹脂シートは、延伸倍率が１．５〜５．０倍である。延伸倍率が１．５倍より小さい場合、十分な延伸配向効果が得られず、シートの強度が不足する。また、５．０倍より大きい場合、延伸時の寸法変化が大きいため、厚みの制御が難しくなる。延伸倍率は１．８〜４．５倍がより好ましい。
【０００８】
本発明のポリスチレン系樹脂シートは、最大配向緩和応力が０．２〜１．０ＭＰａである。最大配向緩和応力は、ＡＳＴＭＤ１５０４に準じて測定することができる。最大配向緩和応力が０．２ＭＰａより小さいと、シートが脆くなり耐衝撃性が不足し、指でシートを曲げても割れてしまう耐折性の低いシートとなる。また、最大配向緩和応力が１．０ＭＰａより大きいと、硬く脆くなる傾向にあり、引き裂き強度が低下し裂けやすいシートとなり、スリット加工時等、ノッチに張力がかかったときに横裂けが生じやすく、実用的でない。最大配向緩和応力は、０．４〜０．９ＭＰａがより好ましい。さらには、縦と横の最大配向緩和応力は同程度であることが強度確保には必要である。縦と横の最大配向緩和応力の差が大きいと、シートの方向性が強く存在し、一方向の裂けに対する強度が弱くなる傾向が見られる。これはクラック発生時に応力が配向の低い方向に集中して割れが成長しやすく、配向の低い方向に沿って破断しやすくなるためと考えられる。
【０００９】
本発明の耐油性ポリスチレン系樹脂シートを構成するポリスチレン系樹脂は、スチレン系単量体７０〜９７質量％と、メタクリル酸、メタクリル酸メチル、無水マレイン酸の少なくともいずれか１成分３〜１５質量％とをラジカル共重合して得られる。ラジカル共重合法としては、一般的なラジカル共重合法が採用でき、具体的には懸濁重合、塊状重合、溶液重合が挙げられる。好ましくは懸濁重合により得られる。スチレン系単量体としては、スチレンあるいはスチレン以外にもα−メチルスチレンまたはベンゼン核の一部がアルキル基で置換されたスチレンを使用できるが、特に好ましくはスチレンである。本発明のポリスチレン系樹脂は、スチレン系単量体が７０質量％未満では成形加工性が劣るものとなり、９７質量％を超えると耐熱性が劣るものとなって好ましくない。より好ましい範囲は、メタクリル酸、メタクリル酸メチル、無水マレイン酸の少なくともいずれか１成分が４〜１４質量％、更に好ましくは７〜１３質量％である。メタクリル酸とメタクリル酸メチルを併用する場合は、耐熱性と機械的強度の両方が向上するため特に好ましく、それぞれの含有量が上記範囲内であることが好ましい。なお、単量体は重合初期に全量存在させて重合しても、重合途中に単量体を添加しながら重合しても差し支えない。また、本発明のポリスチレン系樹脂には、ポリスチレン系樹脂の耐熱性、成形性、剛性を損なわない範囲で、他の共重合性単量体が共重合されていてもよい。他の共重合性単量体とは、スチレン系単量体と共重合可能な単量体であれば特に制限はなく、アクリル酸、マレイン酸、イタコン酸等のラジカル重合性多塩基酸およびその無水物（無水マレイン酸を除く）、マレイミド、Ｎ−メチルマレイミド、Ｎ−エチルマレイミド、Ｎ−シクロヘキシルマレイミド、Ｎ−フェニルマレイミド等のマレイミド系単量体、アクリル酸メチル、（メタ）アクリル酸エチル、（メタ）アクリル酸ブチル、（メタ）アクリル酸ヘキシル等の（メタ）アクリル酸エステル系単量体（メタクリル酸メチルを除く）、あるいは（メタ）アクリルアミド、（メタ）アクリルニトリル等の単量体が例示できる。ポリスチレン系樹脂重合時における、他の共重合性単量体は０〜１０質量％の範囲が好ましい。
【００１０】
本発明のポリスチレン系樹脂の重量平均分子量（Ｍｗ）は１５〜４０万である。Ｍｗは光散乱法、ＧＰＣ法、超遠心法等によって測定することができる。Ｍｗが１５万より小さい場合、分子の絡み合いが不十分となり、延伸配向効果が十分に得られ難くなるため、ポリスチレン系樹脂は脆く、該樹脂から得られるシートやその成形品も脆くなる。また、Ｍｗが４０万より大きい場合、溶融粘度が大きくなり、シートにする際の成膜性やその後の二次加工における成形性に劣る。Ｍｗは１５〜３５万の範囲がより好ましい。
【００１１】
本発明のポリスチレン系樹脂には、必要に応じて、加工助剤、酸化防止剤、滑剤、離型剤、可塑剤、含量、染料、無機フィラー、帯電防止剤、摺動剤等公知の添加剤を含有させることもできる。加工助剤としては、溶融張力を高める目的で、重量平均分子量が１５０万以上のアクリル系高分子が好適に用いられる。酸化防止剤としては、ヒンダードフェノール系の酸化防止剤が好適に用いられる。
また、本発明のポリスチレン系樹脂には、ブタジエン系ゴムが含まれていてもよい。ブタジエン系ゴムとしては、ハイシスポリブタジエン、ローシスポリブタジエン、スチレン−ブタジエンゴム、スチレン−ブタジエンブロックゴム、スチレン−ブタジエン−スチレンブロックゴム、部分水添ポリブタジエンゴム等が挙げられる。
【００１２】
本発明のポリスチレン系樹脂シートは、最大配向緩和応力のピーク温度が１２０〜１５０℃である。最大配向緩和応力は、ＡＳＴＭＤ１５０４に準じて測定し、最大配向緩和応力のピーク温度は、シート押出方向（縦方向）とそれに垂直な方向（横方向）での配向緩和応力をそれぞれ測定し、その最大値を示す温度として求めることができる。最大配向緩和応力のピーク温度が１２０℃より小さいと、成形後の容器の耐熱性が不足し、電子レンジで加熱する際、容器が収縮し変形する。また、最大配向緩和応力のピーク温度が１５０℃より大きいと、シートを延伸する際に破断等を生じやすい。最大配向緩和応力のピーク温度は、１２１〜１４５℃がより好ましい。
【００１３】
本発明のポリスチレン系樹脂シートは、コロナ処理、火炎処理、オゾン処理等の親水化処理を施すこともできる。親水化処理を施すことで、コーティング液が濡れやすくなり、はじきが起こりにくくなる。
【００１４】
本発明の耐油性ポリスチレン系樹脂シートは、上記のポリスチレン系樹脂シートの片方の面に、ポリビニルアセタール樹脂の塗膜が形成されたものである。
本発明の耐油性ポリスチレン系樹脂シートに使用されるポリビニルアセタール樹脂は、ポリビニルアルコールにアルデヒドを縮合反応させてアセタール化することにより得ることができるが、そのアセタール化度は５〜４０ｍｏｌ％である。好ましくは５〜３０ｍｏｌ％、より好ましくは５〜２０ｍｏｌ％である。アセタール化度は、例えば１３Ｃ核磁気共鳴スペクトル法に基づいて測定される。アセタール化度が５ｍｏｌ％より小さいと、耐水性が悪くなり、油だけでなく水分を含む食品が付着した状態で加熱されると塗膜が水分により膨潤、溶解し、耐油性が維持できない。一方、アセタール化度が４０ｍｏｌ％よりも大きいと、疎水性が強まるため耐水性は向上するが、防曇性が得られなくなり、得られたシートを容器にした時、包装後に内容物を視認しにくくなるため好ましくない。
【００１５】
本発明の耐油性ポリスチレン系樹脂シートに使用されるポリビニルアセタール樹脂は、ポリビニルアルコールにアルデヒドを縮合反応させて得られるが、ポリビニルアルコールとしては、平均重合度が５００〜４５００のものが用いられる。好ましくは６００〜４２００、より好ましくは６００〜３５００である。平均重合度が５００未満では、ポリビニルアルコールの合成が困難であり、平均重合度が４５００を超えると溶液粘度が高くなりすぎて、この用途における実用性が低下する。
【００１６】
また、ポリビニルアルコールのケン化度は７５〜９９．８ｍｏｌ％のものが用いられる。ケン化度が７５ｍｏｌ％未満では、反応の際の溶解性が十分でなく、９９．８ｍｏｌ％を超えると、ポリビニルアルコール自体の合成が困難となる。
【００１７】
本発明の耐油性ポリスチレン系樹脂シートに使用されるポリビニルアセタール樹脂は、アセタール化された全構成単位のうち、芳香族アルデヒドによってアセタール化された構成単位の割合が７０％以上である。芳香族アルデヒドによってアセタール化された構成単位の割合は、例えば１３Ｃ核磁気共鳴スペクトル法に基づいて測定される。芳香族アルデヒドは疎水性が強いため、低アセタール化度でも耐水性に優れており、またそのために水酸基を多く残存し、親水性にも優れ防曇性を発揮することができる。
【００１８】
芳香族アルデヒドとしては、ベンズアルデヒド、２−メチルベンズアルデヒド、３−メチルベンズアルデヒド、４−メチルベンズアルデヒド、その他のアルキル置換ベンズアルデヒド、クロルベンズアルデヒド、その他のハロゲン置換ベンズアルデヒド等が挙げられる。
【００１９】
上述した芳香族アルデヒド以外のアルデヒドは特に限定されず、例えばホルムアルデヒド、アセトアルデヒド、ブチルアルデヒド、ヘキシルアルデヒド、オクチルアルデヒド、デシルアルデヒド等の脂肪族アルデヒド、アミルアルデヒド、グリオキザール等が挙げられる。
【００２０】
本発明の耐油性ポリスチレン系樹脂シートは、コーティング液としてポリビニルアセタール樹脂の水溶液がポリスチレン系樹脂シート上に塗工された後、乾燥されて、ポリビニルアセタール樹脂の塗膜が形成される。塗工方式としては、ダイレクトグラビア方式、リバースグラビア方式、キスリバース方式、オフセットグラビア方式等が挙げられ、コーターとしては、グラビアコーター、リバースグラビアコーター、エアナイフコーター、デイップコーター、バーコーター、コンマコーター、ダイコーター等を用いることができる。乾燥方法としては、熱風乾燥や赤外線乾燥等を用いることができる。
【００２１】
本発明の耐油性ポリスチレン系樹脂シートにおいて形成されるポリビニルアセタール樹脂の塗工量は５０〜２０００ｍｇ／ｍ２であり、好ましくは１００〜１５００ｍｇ／ｍ２、さらに好ましくは１００〜１０００ｍｇ／ｍ２である。５０ｍｇ／ｍ２より少ないと、容器成形の際に延伸されて欠陥を生じる可能性があり、十分な耐油性が得られない。２０００ｍｇ／ｍ２より多いと、ブロッキングを生じ、外観不良となる可能性がある。
【００２２】
コーティング液におけるポリビニルアセタール樹脂の濃度は、０．５〜８．０質量％であることが好ましい。０．５質量％より低いと、十分な厚みの塗膜を形成するためには、多量のコーティング液を塗工しなければならず、乾燥効率が悪い。８．０質量％より高いと、コーティング液の粘度が高くなり均一な厚みの塗膜を得ることが難しくなる。
【００２３】
本発明の耐油性ポリスチレン系樹脂シートは、容器の蓋材に成形され使用されるが、蓋の内側にポリビニルアセタール樹脂の塗膜が形成された面が向くように成形される。ポリビニルアセタール樹脂は親水性であるため、食品を入れた容器を電子レンジで加熱する際、水分が蓋内側に付着しても、付着した水滴が濡れ広がるため曇りを生じにくい。
【００２４】
本発明の耐油性ポリスチレン系樹脂シートは、耐油性に優れるため、ポリスチレン系樹脂に対する侵食力が最も強い中鎖脂肪酸油（ＭＣＴ）をはじめ、様々な食用油に対して優れた耐油性能を示す。
【００２５】
ポリビニルアセタール樹脂からなるコーティング液は、本発明の耐油性ポリスチレン系樹脂の耐油性や透明性等の諸物性を損なわない範囲で、消泡剤、界面活性剤、防腐剤、光安定剤等公知の添加剤を含有させることもできる。この場合、添加剤の含有量は２０．０質量％以下が好ましく、さらには１０．０質量％以下が好ましい。また、ポリビニルアセタール樹脂からなるコーティング液は、ポリビニルアセタール樹脂のアセタール化度が高いほど、水への溶解性が低下し析出を生じやすいため、水溶性の有機溶媒を含むことが好ましい。水溶性の有機溶媒としては、アルコール、アセトン等が挙げられる。この場合、水溶性の有機溶媒の含有量は、コーティング液の溶媒において６５．０質量％以下が好ましく、さらには６０．０質量％以下が好ましい。
【００２６】
本発明の耐油性ポリスチレン系樹脂シートは、ポリビニルアセタール樹脂の塗膜が形成された面とは反対の面に、離型剤が塗工されていてもよい。離型剤としては、シリコーンエマルジョン、ショ糖脂肪酸エステル、水溶性高分子、界面活性剤からなるコーティング液を使用することができる。この場合、シリコーンエマルジョンとしては、ポリシロキサン骨格で、両端または片端がメチル基、あるいはフェニル基であるシリコーンオイルからなるものが有効である。ショ糖脂肪酸エステルとしては、カプロン酸、カプリン酸、ラウリン酸、ミリスチン酸、パルミチン酸、ステアリン酸、ベヘニン酸、モンタン酸等の炭素数６〜３０の飽和脂肪酸のエステルや、リンデン酸、パルミトオレイン酸、オレイン酸、エライジン酸、イソオレイン酸、エルカ酸、リノール酸、リノレン酸等の炭素数１０〜２４の不飽和脂肪酸のエステルが挙げられ、これら脂肪酸エステルは単独でも併用してもよい。その中でも炭素数が１０〜１４の脂肪酸のエステルが有効である。水溶性高分子としては、メチルセルロース、ポリエチレングリコール、ポリエチレングリコールとポリプロピレングリコール共重合体樹脂が好ましい。界面活性剤としては特に制限はないが、シート表面に静電気が帯電しやすいため、帯電防止性を発揮する界面活性剤がよい。その中でポリオキシエチレンソルビタン脂肪酸エステル、アルキル硫酸エステル塩が好ましい。ポリオキシエチレンソルビタン脂肪酸エステルの場合の脂肪酸としては、例えばカプロン酸、カプリル酸、ラウリン酸、ミリスチン酸、パルミチン酸、ステアリン酸、ベヘニン酸、モンタン酸等の炭素数６〜３０の飽和脂肪酸、リンデン酸、パルミトオレイン酸、オレイン酸、エライジン酸、イソオレイン酸、エルカ酸、リノール酸、リノレン酸などの炭素数１０〜２４の不飽和脂肪酸が挙げられる。その中でも炭素数が１０〜１４の脂肪酸が好ましい。
【００２７】
本発明の耐油性ポリスチレン系樹脂シートは、公知の手法により容器とすることができる。例えば、シートを加熱してやわらかくし、型の中の空気を吸引し大気圧で型に押し付けて成形する真空成形や、真空成形で型の中の空気を吸引する時、同時に上から圧縮空気を送ってシートを金型に密着させる圧空成形等の方法が挙げられる。
【００２８】
本発明の耐油性ポリスチレン系樹脂シートは、透明性が高いため、食品等を包む容器の蓋材とすることができる。このとき、食品に接する側にポリビニルアセタール樹脂を塗工した面が向くようにポリスチレン系樹脂シートから蓋材を成形することで、食品に含まれる油分が容器に付着した状態で流通したり、電子レンジで加熱されたりしても、油分によってポリスチレン系樹脂シートが劣化することなく、包装状態を維持することができる。また、本発明のポリビニルアセタール樹脂は親水性があるため、防曇性を発現することができ、内容物の視認性が高い。
【実施例】
【００２９】
［アセタール化度の測定］
ポリビニルアセタール樹脂をＤＭＳＯ−ｄ6（ジメチルスルホキサイド）に溶解させて、13Ｃ−ＮＭＲスペクトルを測定し、ポリビニルアセタール樹脂におけるエステル化されている水酸基が結合しているメチン基に由来するピーク面積Ｓ1、水酸基が結合しているメチン基に由来するピーク面積Ｓ2、アルデヒドによりアセタール化された部分のメチン基に由来するピーク面積Ｓ3を下記式（１）に代入して、アセタール化度を算出した。
アセタール化度（ｍｏｌ％）＝１００×（Ｓ3）／（Ｓ1＋Ｓ2＋Ｓ3）    ・・・式（１）
［芳香族アルデヒドの割合の測定］
ポリビニルアセタール樹脂において、アセタール化された全構成単位のうち、芳香族アルデヒドによってアセタール化された構成単位の割合のことを芳香族アルデヒドの割合とする。
芳香族アルデヒドの割合は、ポリビニルアセタール樹脂をＤＭＳＯ−ｄ6（ジメチルスルホキサイド）に溶解させて、13Ｃ−ＮＭＲスペクトルを測定し、ポリビニルアセタール樹脂におけるベンゼン環が結合しているメチン基に由来するピーク面積Ｓ4、アルキル基が結合しているメチン基に由来するピーク面積Ｓ5を下記式（２）に代入して算出した。
芳香族アルデヒドの割合（％）＝１００×（Ｓ4）／（Ｓ4＋Ｓ5）    ・・・式（２）
［重量平均分子量の測定］
テトラヒドロフランを溶媒としてポリスチレン系樹脂を溶解し、２質量％の溶液を作製し測定サンプルとした。カラムとしてＰＬｇｅｌ ＭＩＸＥＤ−Ｂ（Ｐｏｌｙｍｅｒ  Ｌａｂｏｌａｔｏｒｉｅｓ社製）を３本直列でつなぎ、移動相としてテトラヒドロフランを使用し、ＳＹＳＴＥＭ−２１Ｓｈｏｄｅｘ（昭和電工社製）を使って、４０℃にて重量平均分子量を測定した。
［シート成膜性の評価］
φ４０ｍｍのシート押出し機（田辺プラスチック機械社製）で樹脂を２４０℃で溶融混練し、Ｔ−ダイより押出し、無延伸シートを得た。得られた無延伸シートを、二軸延伸試験装置（東洋精機社製）にて、ビカット軟化点＋３０℃の温度、３００ｍｍ／ｍｉｎの速度で縦横に延伸してシートを得た。なお、ビカット軟化点は、ＪＩＳＫ ７２０６：１９９９に準じて、昇温速度５０℃／ｈ、荷重５０Ｎの条件で求めることができる。得られたシートの状態を目視にて下記Ａ〜Ｅの５段階で評価した。
Ａ：透明かつ平滑なシートである
Ｂ：平滑だがわずかに不透明なシートである
Ｃ：平滑ではない
Ｄ：延伸および冷却時に割れや破断が生じる
Ｅ：延伸および冷却時に割れや破断が生じシートが得られない
［配向緩和応力の測定］
ＡＳＴＭ Ｄ１５０４に準じて、ポリスチレン系樹脂シートのシート押出方向（縦方向）とそれに垂直な方向（横方向）の配向緩和応力を測定した。
［引裂き強度の評価］
ＪＩＳ Ｋ ７１２８−２：１９９８に準じて、シート押出方向（縦方向）とそれに垂直な方向（横方向）の最大引き裂き荷重を測定した。縦横の平均値を求め、下記Ａ〜Ｃの３段階で評価した。
Ａ：１５００Ｎ／ｃｍ以上
Ｂ：１３００Ｎ／ｃｍ以上、１５００Ｎ／ｃｍ未満
Ｃ：１３００Ｎ／ｃｍ未満
［耐折性の評価］
ＡＳＴＭ Ｄ２１７６に準じて、シート押出方向（縦方向）とそれに垂直な方向（横方向）の耐折曲げ強さを測定した。縦横の平均値を求め、下記Ａ〜Ｃの３段階で評価した。
Ａ：１０回以上
Ｂ：５回以上、１０回未満
Ｃ：５回未満
［塗工外観の評価］
ポリスチレン系樹脂シートにコーティング液を塗工した後、塗工面の外観を、下記Ａ〜Ｃの３段階で評価した。
Ａ：塗工面は平滑で透明である
Ｂ：不透明さがあるが、シートを通して反対側を視認可能である
Ｃ：シートを通して反対側を視認不良である
［防曇性の評価］
（株）脇坂エンジニアリング社製の熱板成形機（ＨＰＴ−４６０Ｓ）を用いて、ポリスチレン系樹脂シートを、弁当蓋の形状の金型（天面２００×１５０ｍｍ、高さ３０ｍｍ）で成形した。
得られた蓋容器に対応する容器本体に、１ｃｍ間隔の格子柄のシート（格子の線の太さは２ｍｍ）を貼付け、水３００ｇを入れた後、得られた蓋容器をかぶせ、出力１５００Ｗの電子レンジで１分間加熱した。加熱後に蓋容器を通した格子柄の見えやすさを、目視にて下記Ａ〜Ｄの４段階で評価した。
Ａ：格子柄がはっきり見える
Ｂ：わずかに格子柄が揺らいで見える
Ｃ：格子柄の揺らぎが多く、ぎらつく
Ｄ：全体的に曇った状態で、格子柄がはっきり見えない
［熱変形率の評価］
防曇性の評価にて成形した弁当蓋の容器の縦、横の寸法を測定し、１１０℃に設定したオーブンに３０分間入れた。オーブン加熱後の容器の縦、横の寸法を測定し、縦、横それぞれについて、加熱前の寸法に対する、加熱前後での寸法差の割合を求め、熱変形率とした。縦、横の熱変形率のうち大きい方の値により、熱変形率を下記Ａ〜Ｃの３段階で評価した。
Ａ：変形率が２％未満
Ｂ：変形率が２％以上〜５％未満
Ｃ：変形率が５％以上
［電子レンジ使用適性の評価］
防曇性の評価にて成形した弁当容器を使い、蓋の内側中央に２×２ｃｍでマヨネーズ（キューピー（株）製）を付けた。容器本体に水３００ｇを入れ、蓋容器をかぶせて出力１５００Ｗの電子レンジで１分間加熱した後、マヨネーズ付着部分の様子を目視にて下記Ａ〜Ｃの３段階で評価した。
Ａ：変化なし
Ｂ：白化あり
Ｃ：穴あきあり
【００３０】
［実施例１］
メタクリル酸含有量が１０．０質量％のスチレン−メタクリル酸共重合体（重量平均分子量２０万）をφ４０ｍｍのシート押出し機（田辺プラスチック機械社製）に供給し２８０℃で溶融混練し、Ｔ−ダイより押出し無延伸シートを得た。得られた無延伸シートを、二軸延伸試験装置（東洋精機社製）にて、ビカット軟化点＋３０℃の温度にて、３００ｍｍ／ｍｉｎの速度で縦、横方向にそれぞれ２．５倍延伸した後、厚みが０．３ｍｍのポリスチレン系樹脂シートを得た。得られたシートの最大配向緩和応力は縦横ともに０．６ＭＰａ、最大配向緩和応力のピーク温度は１３１℃であった。
得られたポリスチレン系樹脂シートの片方の面に、ポリビニルアセタール（重合度２０００、アセタール化度９モル％、芳香族アルデヒドの割合１００％）を、４．０質量％の濃度でバーコーターにて塗工し、９０℃で乾燥して、３００ｍｇ／ｍ２の塗膜を形成し、耐油性ポリスチレン系樹脂シートを得た。
得られた耐油性ポリスチレン系樹脂シートについて、成膜性、引裂き強度、耐折性、塗工外観、防曇性、熱変形率、電子レンジ使用適性を評価した。
ポリスチレン系樹脂の特性値およびシート物性、コーティング液、耐油性ポリスチレン系樹脂シートの性能評価については、表１に記載した。
［実施例２］
実施例１と同様にして得られたポリスチレン系樹脂シートの片方の面に、ポリビニルアセタール（重合度２０００、アセタール化度５モル％、芳香族アルデヒドの割合１００％）を、４．０質量％の濃度でバーコーターにて塗工し、９０℃で乾燥して、３００ｍｇ／ｍ２の塗膜を形成し、耐油性ポリスチレン系樹脂シートを得て、評価した。
［実施例３］
実施例１と同様にして得られたポリスチレン系樹脂シートの片方の面に、ポリビニルアセタール（重合度２０００、アセタール化度４０モル％、芳香族アルデヒドの割合１００％）を、４．０質量％の濃度でバーコーターにて塗工し、９０℃で乾燥して、３００ｍｇ／ｍ２の塗膜を形成し、耐油性ポリスチレン系樹脂シートを得て、評価した。
［実施例４］
実施例１と同様にして得られたポリスチレン系樹脂シートの片方の面に、ポリビニルアセタール（重合度５００、アセタール化度９モル％、芳香族アルデヒドの割合１００％）を、４．０質量％の濃度でバーコーターにて塗工し、９０℃で乾燥して、３００ｍｇ／ｍ２の塗膜を形成し、耐油性ポリスチレン系樹脂シートを得て、評価した。
［実施例５］
実施例１と同様にして得られたポリスチレン系樹脂シートの片方の面に、ポリビニルアセタール（重合度４５００、アセタール化度９モル％、芳香族アルデヒドの割合１００％）を、４．０質量％の濃度でバーコーターにて塗工し、９０℃で乾燥して、３００ｍｇ／ｍ２の塗膜を形成し、耐油性ポリスチレン系樹脂シートを得て、評価した。
［実施例６］
実施例１と同様にして得られたポリスチレン系樹脂シートの片方の面に、ポリビニルアセタール（重合度２０００、アセタール化度９モル％、芳香族アルデヒドの割合７０％）を、４．０質量％の濃度でバーコーターにて塗工し、９０℃で乾燥して、３００ｍｇ／ｍ２の塗膜を形成し、耐油性ポリスチレン系樹脂シートを得て、評価した。
［実施例７］
実施例１と同様にして得られたポリスチレン系樹脂シートの片方の面に、ポリビニルアセタール（重合度２０００、アセタール化度９モル％、芳香族アルデヒドの割合１００％）を、４．０質量％の濃度でバーコーターにて塗工し、９０℃で乾燥して、５０ｍｇ／ｍ２の塗膜を形成し、耐油性ポリスチレン系樹脂シートを得て、評価した。
［実施例８］
実施例１と同様にして得られたポリスチレン系樹脂シートの片方の面に、ポリビニルアセタール（重合度２０００、アセタール化度９モル％、芳香族アルデヒドの割合１００％）を、４．０質量％の濃度でバーコーターにて塗工し、９０℃で乾燥して、２０００ｍｇ／ｍ２の塗膜を形成し、耐油性ポリスチレン系樹脂シートを得て、評価した。
［実施例９］
実施例１において、延伸倍率を縦、横方向にそれぞれ１．５倍とし、最大配向緩和応力は縦横ともに０．２ＭＰａのポリスチレン系樹脂シートが得られた。それ以外は実施例１と同様にして、耐油性ポリスチレン系樹脂シートを得て、評価した。
［実施例１０］
実施例１において、延伸倍率を縦、横方向にそれぞれ５．０倍とし、最大配向緩和応力は縦横ともに１．０ＭＰａのポリスチレン系樹脂シートが得られた。それ以外は実施例１と同様にして、耐油性ポリスチレン系樹脂シートを得て、評価した。
［実施例１１］
実施例１において、スチレン−メタクリル酸共重合体の重量平均分子量が１５万であること以外は実施例１と同様にして、耐油性ポリスチレン系樹脂シートを得て、評価した。
［実施例１２］
実施例１において、スチレン−メタクリル酸共重合体の重量平均分子量が４０万であること以外は実施例１と同様にして、耐油性ポリスチレン系樹脂シートを得て、評価した。
［実施例１３］
実施例１において、メタクリル酸含有量が３．０質量％であり、得られたシートの最大配向緩和応力のピーク温度が１１７℃であること以外は実施例１と同様にして、耐油性ポリスチレン系樹脂シートを得て、評価した。
［実施例１４］
実施例１において、メタクリル酸含有量が１５．０質量％であり、得られたシートの最大配向緩和応力のピーク温度が１４１℃であること以外は実施例１と同様にして、耐油性ポリスチレン系樹脂シートを得て、評価した。
［実施例１５］
実施例１において、メタクリル酸含有量が１１．０質量％、メタクリル酸メチル含有量が５．０質量％であり、得られたシートの最大配向緩和応力のピーク温度が１３２℃であること以外は実施例１と同様にして、耐油性ポリスチレン系樹脂シートを得て、評価した。
［実施例１６］
実施例１において、メタクリル酸含有量が１４．０質量％、メタクリル酸メチル含有量が１５．０質量％であり、得られたシートの最大配向緩和応力のピーク温度が１４２℃であること以外は実施例１と同様にして、耐油性ポリスチレン系樹脂シートを得て、評価した。
［実施例１７］
実施例１において、無水マレイン酸含有量が１０．０質量％であり、得られたシートの最大配向緩和応力のピーク温度が１３３℃であること以外は実施例１と同様にして、耐油性ポリスチレン系樹脂シートを得て、評価した。
［比較例１］
実施例１において、メタクリル酸含有量が２．０質量％であり、得られたシートの最大配向緩和応力のピーク温度が１１５℃であること以外は実施例１と同様にして、耐油性ポリスチレン系樹脂シートを得て、評価した。
［比較例２］
実施例１において、メタクリル酸含有量が１８．０質量％の樹脂を用いて縦、横方向にそれぞれ１．５倍延伸しシートを得ようとしたが、延伸、冷却時に割れや破断が生じ、シートが得られなかった。
［比較例３］
実施例１において、スチレン−メタクリル酸共重合体の重量平均分子量が１３万であること以外は実施例１と同様にして、耐油性ポリスチレン系樹脂シートを得て、評価した。
［比較例４］
実施例１において、メタクリル酸含有量が６．０質量％、スチレン−メタクリル酸共重合体の重量平均分子量が４５万である樹脂を用いて縦、横方向にそれぞれ２．５倍延伸しシートを得ようとしたが、シートの平滑性が得られなかった。
［比較例５］
実施例１において、延伸倍率を縦、横方向にそれぞれ１．２倍とし、最大配向緩和応力は縦横ともに０．１ＭＰａであるシートが得られたが、割れ・破断が生じやすかった。かろうじて得られたシートに実施例１と同様にして塗工を行い、耐油性ポリスチレン系樹脂シートを得て、評価した。
［比較例６］
実施例１において、延伸倍率を縦、横方向にそれぞれ６．０倍とし、最大配向緩和応力は縦横ともに１．２ＭＰａであること以外は実施例１と同様にして、耐油性ポリスチレン系樹脂シートを得て、評価した。
［比較例７］
実施例１と同様にして得られたポリスチレン系樹脂シートの片方の面に、ポリビニルアセタール（重合度３００、アセタール化度９モル％、芳香族アルデヒドの割合１００％）を、４．０質量％の濃度でバーコーターにて塗工し、９０℃で乾燥して、３００ｍｇ／ｍ２の塗膜を形成し、耐油性ポリスチレン系樹脂シートを得て、評価した。
［比較例８］
実施例１と同様にして得られたポリスチレン系樹脂シートの片方の面に、ポリビニルアセタール（重合度５０００、アセタール化度９モル％、芳香族アルデヒドの割合１００％）を、４．０質量％の濃度でバーコーターにて塗工し、９０℃で乾燥して、３００ｍｇ／ｍ２の塗膜を形成し、耐油性ポリスチレン系樹脂シートを得て、評価した。
［比較例９］
実施例１と同様にして得られたポリスチレン系樹脂シートの片方の面に、ポリビニルアセタール（重合度２０００、アセタール化度３モル％、芳香族アルデヒドの割合１００％）を、４．０質量％の濃度でバーコーターにて塗工し、９０℃で乾燥して、３００ｍｇ／ｍ２の塗膜を形成し、耐油性ポリスチレン系樹脂シートを得て、評価した。
［比較例１０］
実施例１と同様にして得られたポリスチレン系樹脂シートの片方の面に、ポリビニルアセタール（重合度２０００、アセタール化度４５モル％、芳香族アルデヒドの割合１００％）を、４．０質量％の濃度でバーコーターにて塗工し、９０℃で乾燥して、３００ｍｇ／ｍ２の塗膜を形成し、耐油性ポリスチレン系樹脂シートを得て、評価した。
［比較例１１］
実施例１と同様にして得られたポリスチレン系樹脂シートの片方の面に、ポリビニルアセタール（重合度２０００、アセタール化度９モル％、芳香族アルデヒドの割合６５％）を、４．０質量％の濃度でバーコーターにて塗工し、９０℃で乾燥して、３００ｍｇ／ｍ２の塗膜を形成し、耐油性ポリスチレン系樹脂シートを得て、評価した。
［比較例１２］
実施例１と同様にして得られたポリスチレン系樹脂シートの片方の面に、ポリビニルアセタール（重合度２０００、アセタール化度９モル％、芳香族アルデヒドの割合１００％）を、４．０質量％の濃度でバーコーターにて塗工し、９０℃で乾燥して、３０ｍｇ／ｍ２の塗膜を形成し、耐油性ポリスチレン系樹脂シートを得て、評価した。
［比較例１３］
実施例１と同様にして得られたポリスチレン系樹脂シートの片方の面に、ポリビニルアセタール（重合度２０００、アセタール化度９モル％、芳香族アルデヒドの割合１００％）を、４．０質量％の濃度でバーコーターにて塗工し、９０℃で乾燥して、３０００ｍｇ／ｍ２の塗膜を形成し、耐油性ポリスチレン系樹脂シートを得て、評価した。
［比較例１４］
実施例１と同様にして得られたポリスチレン系樹脂シートの片方の面に、ポリビニルアルコール（重合度１７００、完全ケン化）を、４．０質量％の濃度でバーコーターにて塗工し、９０℃で乾燥して、３００ｍｇ／ｍ２の塗膜を形成し、耐油性ポリスチレン系樹脂シートを得て、評価した。
【００３１】
【表１】
2015229330.tif 000002
【産業上の利用可能性】
【００３２】
本発明の耐油性ポリスチレン系樹脂シートは、耐油性、耐熱性、剛性に優れ、熱板成形、真空成形などの方法で成形された容器は防曇性に優れ、耐水性、耐熱性、耐油性に優れているので、特に電子レンジで加熱する食品の包装容器の用途に好適に用いることができる。